(57)【要約】      （修正有）【課題】表皮部分の特殊な処理を必要としない接着加工性の高い竹材由来の建材用エレメント及びそれを用いた建材を提供する。【解決手段】竹稈の稈壁の薄片１０を含み、薄片１０は、平面視において、稈壁の厚さの方向の全体を含み且つ稈壁の繊維１１２Ｘの方向に沿って延在する形状である建材用エレメント及び薄片１０を集積し圧縮成形した建材。【選択図】図３
2020157617.tif 000002
【特許請求の範囲】
【請求項１】
竹稈の稈壁の薄片を含む建材用エレメントであって、
前記薄片は、平面視において、前記稈壁の厚さの方向の全体を含み且つ前記稈壁の繊維の方向に沿って延在する形状であることを特徴とする建材用エレメント。
【請求項２】
前記薄片の厚さが０．７ｍｍ以下である、請求項１に記載の建材用エレメント。
【請求項３】
集積し圧縮成形された請求項１又は２に記載の建材用エレメントを含む建材。
【請求項４】
前記建材用エレメントが、前記繊維の方向が所定の方向に向くように配向されている、請求項３に記載の建材。
【請求項５】
木質板材を更に含み、
前記木質板材の少なくとも一方の面の側に、集積し圧縮成形された前記建材用エレメントが積層されている、
請求項３又は４に記載の建材。
【請求項６】
竹稈の稈壁の薄片を含む建材用エレメントの製造方法であって、
前記稈壁を、前記稈壁の外周面及び内周面と交差し且つ前記稈壁の繊維の方向に沿う面に沿って切削して薄片を形成することを含む方法。
【請求項７】
建材の製造方法であって、
平面視において竹稈の稈壁の厚さの方向の全体を含み且つ前記稈壁の繊維の方向に沿って延在する形状を有する竹稈の稈壁の薄片を、接着剤とともに集積してマットを作製すること、及び、
前記マットを圧縮成形すること
を含む方法。
【請求項８】
前記マットの作製において、前記薄片を、前記繊維の方向が所定の方向に向くように集積することを含む、請求項７に記載の方法。
【請求項９】
建材の製造方法であって、
木質板材の少なくとも一方の面の側に、平面視において竹稈の稈壁の厚さの方向の全体を含み且つ前記稈壁の繊維の方向に沿って延在する形状を有する竹稈の稈壁の薄片を、接着剤とともに集積してマットを作製し、前記木質板材と、前記マットとの積層体を形成すること、及び、
前記積層体を圧縮して、前記マットを圧縮成形するとともに前記木質板材と一体化すること
を含む方法。
【請求項１０】
前記積層体の形成において、木質板材の少なくとも一方の面の側に、前記薄片を、前記繊維の方向が所定の方向に向くように集積してマットを作製することを含む、請求項９に記載の方法。
【発明の詳細な説明】
【技術分野】
【０００１】
本発明は、竹稈の稈壁の薄片を含む建材用エレメントに関する。
本発明はまた、前記建材用エレメントを集積し圧縮形成した建材に関する。
本発明はまた、前記建材用エレメントの製造方法に関する。
本発明はまた、前記建材の製造方法に関する。
【背景技術】
【０００２】
竹材のチップを用いて板材等の建材を製造する技術が従来から知られている。
例えば特許文献１には、竹材チップを主原料とする竹材チップを接着剤を介してボード状に成形すると共に、該ボードにアスファルトを含浸させたことを特徴とする竹製ボードが記載されている。特許文献２には、竹材チップを主原料とするチップを接着剤を介してボード状に成形すると共に、該ボードにアスファルトを含浸させた面材間に、芯材を一体にサンドイッチし、該芯材は合成樹脂系もしくは無機系の１種以上の断熱材から形成したことを特徴とする竹製複合ボードが記載されている。
【０００３】
一方、竹材の表皮表面は、細胞組織的に平滑で、油脂分や抽出成分等に薄く覆われ、液体を弾く疎水性を示し、接着加工性が極めて悪いという問題がある。この問題を解決するために、特許文献３では、竹材を油抜き処理した後、その表皮に紫外線を照射紫外線量１００Ｊ／ｃｍ２以上照射することを特徴とする竹材表皮の改質処理法が記載されている。
【先行技術文献】
【特許文献】
【０００４】
【特許文献１】特開平１０−１１３９１４号公報
【特許文献２】特開平１０−１１５０２６号公報
【特許文献３】特開平６−２６２６０５号公報
【非特許文献】
【０００５】
【非特許文献１】石丸優、古田裕三、杉山真樹編、「木質科学講座３、木材の物理」、第１７６〜１８１頁、海青社発行
【発明の概要】
【発明が解決しようとする課題】
【０００６】
竹材のチップを用いて板材等の建材を製造する場合、竹材の表皮部分の接着加工性が低いという問題がある。一方で、特許文献３に記載のように、竹材の表面を改質する方法は、特殊な装置や薬品を必要とするため実用化は容易ではない。また、表皮を切削して取り除いた竹材を利用すれば接着加工性の問題は無いが、表皮の除去に手間がかかることに加え、竹材の表皮の特有の美観を活かすことができないという問題がある。
【０００７】
そこで本発明は、表皮部分の特殊な処理を必要としない接着加工性の高い竹材由来の建材用エレメント及びそれを用いた建材を提供することを目的とする。
【課題を解決するための手段】
【０００８】
本発明者らは上記課題を解決するために鋭意検討した結果、以下の発明を完成するに至った。
【０００９】
本発明は第一に、竹稈の稈壁の薄片を含む建材用エレメントであって、
前記薄片は、平面視において、前記稈壁の厚さの方向の全体を含み且つ前記稈壁の繊維の方向に沿って延在する形状であることを特徴とする建材用エレメントに関する。
この建材用エレメントに含まれる薄片は、竹稈の稈壁の表皮部分を、長手方向に沿う一方の辺上のみに含み、表面の大部分は稈壁の断面であるため、表皮部分の接着加工性の低さの影響が小さく、特殊な処理を施さなくとも、接着加工が容易であり好ましい。また、竹の表皮や繊維に特有の外観を呈するため、建材に加工したときの意匠性が高い。
前記薄片は好ましくは、厚さが０．７ｍｍ以下であることが好ましい。
【００１０】
本発明は第二に、集積し圧縮成形された前記建材用エレメントを含む建材に関する。
この建材は、強度的に優れていることに加えて、竹の表皮や繊維に特有の外観を呈するため意匠性が高い。
前記建材は、好ましくは、前記建材用エレメントが、前記繊維の方向が所定の方向に向くように配向されている。この実施形態に係る前記建材は、繊維の配向方向の強度が特に高いため好ましい。
前記建材は、好ましくは、木質板材を更に含み、前記木質板材の少なくとも一方の面の側に、集積し圧縮成形された前記建材用エレメントが積層されているものである。この実施形態に係る前記建材は、木質板材単体と比較して強度が高く、且つ、竹の表皮や繊維に特有の外観を呈するため意匠性が高い。
【００１１】
本発明は第三に、
竹稈の稈壁の薄片を含む建材用エレメントの製造方法であって、
前記稈壁を、前記稈壁の外周面及び内周面と交差し且つ前記稈壁の繊維の方向に沿う面に沿って切削して薄片を形成することを含む方法に関する。
この方法によれば、特殊な処理を必要とせずに、接着剤による接着性が良好な建材用エレメントを容易に製造することができる。
【００１２】
本発明は第四に、
建材の製造方法であって、
平面視において竹稈の稈壁の厚さの方向の全体を含み且つ前記稈壁の繊維の方向に沿って延在する形状を有する竹稈の稈壁の薄片を、接着剤とともに集積してマットを作製すること、及び、
前記マットを圧縮成形すること
を含む方法に関する。
この方法によれば、強度及び意匠性が良好な建材を容易に製造することができる。
前記方法では、好ましくは、前記マットの作製において、前記薄片を、前記繊維の方向が所定の方向に向くように集積することを含む。この実施形態によれば、繊維の配向方向の強度が特に高い建材を容易に製造することができる。
【００１３】
本発明は第五に、
建材の製造方法であって、
木質板材の少なくとも一方の面の側に、平面視において竹稈の稈壁の厚さの方向の全体を含み且つ前記稈壁の繊維の方向に沿って延在する形状を有する竹稈の稈壁の薄片を、接着剤とともに集積してマットを作製し、前記木質板材と、前記マットとの積層体を形成すること、及び、
前記積層体を圧縮して、前記マットを圧縮成形するとともに前記木質板材と一体化すること
を含む方法に関する。
この方法によれば、木質板材単体と比較して強度及び意匠性が向上した建材を容易に製造することができる。
前記方法では、好ましくは、前記積層体の形成において、木質板材の少なくとも一方の面の側に、前記薄片を、前記繊維の方向が所定の方向に向くように集積してマットを作製することを含む。この実施形態によれば、繊維の配向方向の強度が特に高い建材を容易に製造することができる。
【発明の効果】
【００１４】
本発明の建材用エレメントの１以上の実施形態は、表皮部分の特殊な処理を行わなくとも接着加工性が高い。
本発明の建材の１以上の実施形態は、強度及び意匠性が良好である。
本発明の建材用エレメントの製造方法の１以上の実施形態は、接着加工性が高い建材用エレメントを容易に製造することができる。
本発明の建材の製造方法の１以上の実施形態は、強度及び意匠性が良好な建材を容易に製造することができる。
【図面の簡単な説明】
【００１５】
【図１】図１は、竹の竹稈（ちくかん）の構造を説明するための模式図である。
【図２】図２は、竹稈の稈壁から切り出した稈壁材から、刃を用いて薄片を製造する方法を説明するための模式図である。
【図３】図３は、竹稈の稈壁の薄片の模式図である。
【図４】図４は、竹稈の稈壁の薄片を繊維の方向を特定の方向に配向させずに集積し圧縮成形して作製される板材の平面視での外観を示す。
【図５】図５は、竹稈の稈壁の薄片を繊維の方向を特定の方向に配向させて集積し圧縮成形して作製される板材の平面視での外観を示す。
【図６】図６は、実験１において、接着剤を塗布した薄片を集積させて作製した、圧縮成形する前のマットの写真である。
【図７】図７（Ａ）は、実験１で竹稈の稈壁の薄片から製造した板材の平面視での写真である。図７（Ｂ）は、実験１で竹稈の稈壁の薄片から製造した、設計密度０．６ｇ／ｃｍ３の板材と設計密度０．８ｇ／ｃｍ３の板材の各板材の断面の写真である。
【図８】図８は、実験１で竹稈の稈壁の薄片から製造した、設計密度０．６ｇ／ｃｍ３の板材、設計密度０．８ｇ／ｃｍ３の板材及び市販の配向性ストランドボード（ＯＳＢ）の厚さ方向での密度分布を示す。
【図９】図９（Ａ）は従来のパーティクルボード９１の断面の模式図である。図９（Ｂ）は、パーティクルボード９１の両面に竹薄片層９２を積層した複合板材９０の断面の模式図である。
【図１０】図１０（Ａ）は、比較例１の稈壁の薄片の模式図である。図１０（Ｂ）は、比較例２の稈壁の薄片の模式図である。
【発明を実施するための形態】
【００１６】
＜竹材の構造＞
図１に竹の竹稈（ちくかん）の構造を説明するための模式図を示す。
竹稈１００は中空円筒の構造を有しており、中空部１０１の周囲を取り囲む部分が稈壁１１０である。竹稈１００の軸方向の異なる複数の位置に節１２０が配置されている。
【００１７】
稈壁１１０は、外周面１１０Ａの表皮（皮膚部）１１１、内周面１１０Ｂの髄層１１３、並びに、表皮（皮膚部）１１１と髄層１１３との間の中心柱１１２からなる。表皮１１１は、表皮細胞及び表皮下細胞により構成される。中心柱１１２は、柔細胞から構成される基本組織と、道管細胞及び師管細胞から構成される維管束と、維管束を取り囲む靭皮繊維細胞から構成される維管束鞘とからなる。中心柱１１２において、維管束及びそれを取り囲む維管束鞘（繊維１１２Ｘとする）は表皮１１１の側ほど密に存在する。髄層１１３は、髄冠細胞から構成される。
【００１８】
稈壁１１０に含まれる、柔細胞、維管束及び維管束鞘からなる繊維１１２Ｘといった組織や細胞は、竹稈１００の軸方向に略平行に配向しており、稈壁１１０に割裂性を与える。
【００１９】
表皮（皮膚部）１１１に含まれる表皮細胞は、木化した厚壁を有しシリカを含む細胞であるため、表皮１１１の部分は接着剤による接着性が低い。
以上の説明は非特許文献１を参照した。
【００２０】
本発明では、稈壁１１０を、図１に破線で示すように径方向の面１３０に沿って切り出して小割りして形成する、図２に示すような、稈壁１１０の周方向の一部からなる稈壁材１１０Ｘから以下で説明する薄片を形成する。
【００２１】
＜建材用エレメント及びその製造方法＞
本発明の建材用エレメントは、竹稈の稈壁の薄片を含むことを特徴とする。
この薄片の具体的な実施形態について図３を参照して説明する。
図３に示す薄片１０は、平面視において、稈壁１１０の厚さの方向の全体を含み且つ繊維１１２Ｘの方向に沿って延在する形状を有する。薄片１０では、その長手方向が繊維１１２Ｘの方向と一致しており、長手方向に沿った一対の辺のうち、一方が稈壁１１０の外周面１１１Ａ側の表皮１１１の組織により構成され、他方が稈壁１１０の内周面１１１Ｂ側の髄層１１３の組織により構成されている。そして、表皮１１１と髄層１１３との間に中心柱１１２の組織を含む。このように、薄片１０は稈壁１１０の厚さ方向の全体を含む。この構成により、薄片１０は、主面上の位置による繊維１１２Ｘの粗密の差が大きく特有の外観を呈する。また、薄片１０は、竹稈の稈壁１１０の厚さの方向の全体、すなわち繊維１１２Ｘが粗の部分と密の部分の全てを含んでいるため、複数の薄片１０間で強度が均質化され易い。
【００２２】
一方、図１０（Ａ）に比較例１の薄片２０１を示す。この比較例１の薄片２０１は、稈壁１１０の厚さの方向の全体を含まず、表皮１１１及び中心柱１１２のうち表皮１１１の近傍の部分のみを含む。比較例１の薄片２０１では、薄片２０１の表面積に示す表皮１１１の割合が高く、接着剤による接着性が低い。また、比較例１の薄片２０１は、図３に示す薄片１０と異なり、表皮１１１から髄層１１３に至る稈壁１１０の断面の全体を含まず一部のみを含むため、主面上の位置による繊維１１２Ｘの粗密の差が小さく、竹材に特有の外観を呈さない。このため比較例１の薄片２０１は建材に加工した時の意匠性が低い。また、比較例１の薄片２０１を集積し圧縮成形して形成される建材では、個々の薄片２０１が、竹稈の稈壁１１０の厚さの方向の一部しか含まないため、個々の薄片２０１の強度が不均一となり易く、建材としての強度が不均一となる。
【００２３】
更に、図１０（Ｂ）に比較例２の薄片２０２を示す。この比較例２の薄片２０２は、稈壁１１０の厚さの方向の全体を含まず、髄層１１３及び中心柱１１２のうち髄層１１３の近傍の部分のみを含む。比較例２の薄片２０２もまた、図３に示す薄片１０と異なり、表皮１１１から髄層１１３に至る稈壁１１０の断面の全体を含まず一部のみを含むため、主面上の位置による繊維１１２Ｘの粗密の差が小さく、竹材に特有の外観を呈さない。このため比較例２の薄片２０２もまた建材に加工した時の意匠性が低い。また、比較例２の薄片２０２を集積し圧縮成形して形成される建材では、個々の薄片２０２が、竹稈の稈壁１１０の厚さの方向の一部しか含まないため、個々の薄片２０２の強度が不均一となり易く、建材としての強度が不均一となる。
【００２４】
これに対して本発明の薄片１０は、竹稈１００の表皮１１１を長手方向に沿う一方の辺上のみに含み、表面の大部分は稈壁１１０の断面であるため、表皮１１１の部分の接着加工性の低さの影響が小さく、特殊な処理を施さなくとも、接着加工が容易である。また、薄片１０は、一辺に竹稈１００の表皮１１１が含まれ主面上に繊維１１２Ｘが現れた、竹材に特有の外観を呈するため、建材に加工したときの意匠性が高い。更に、上記の通り、薄片１０の強度は均質化され易く、薄片１０を集積し圧縮成形して形成される建材の強度が均質化され易い。
【００２５】
また、薄片１０は、その長手方向が繊維１１２Ｘの方向と一致していることにより、長手方向の寸法変化が少なく、且つ、引っ張りに対する強度が高い。
【００２６】
薄片１０の厚さは特に限定されないが、好ましくは０．７ｍｍ以下であり、より好ましくは０．６ｍｍ以下であり、より好ましくは０．５ｍｍ以下であり、より好ましくは０．４ｍｍ以下であり、好ましくは０．１ｍｍ以上、より好ましくは０．２ｍｍ以上である。薄片１０の厚さは、例えは１０枚の薄片をサンプリングし、それぞれの最も厚い部分を測定しその平均値を求めることで算出できる。
【００２７】
薄片１０の長手方向の長さは特に限定されないが、例えば４０ｍｍ以上、５０ｍｍ以上又は６０ｍｍ以上とすることができ、例えば２００ｍｍ以下、１５０ｍｍ以下又は１００ｍｍ以下とすることができる。本発明で用いる薄片は竹稈の節間部分のみからなる部分の薄片であってもよいし、竹稈の節間部分と節部分とを含む部分の薄片であってもよい。
【００２８】
薄片１０の製造方法について図２に基づいて説明する。
図２は、稈壁１１０から切り出した稈壁材１１０Ｘを、稈壁１１０の外周面１１０Ａ及び内周面１１０Ｂと交差し、且つ、稈壁１１０の繊維１１２Ｘの方向（竹稈の軸方向）に沿う面に沿って、刃２０により切削して、薄片１０を作製する工程を説明するための模式図である。この工程により、稈壁１１０の厚さ方向の全体を含み、且つ、稈壁１１０の繊維１１２Ｘの方向に沿って延在する形状の薄片１０を作製することが容易である。
【００２９】
例えば、刃２０を回転体に固定された回転刃とし、稈壁材１１０Ｘを回転体に向けて押し当てつつ回転刃を回転させることで、連続的に稈壁材１１０Ｘを切削して薄片１０を生成することができる。
【００３０】
竹は含水率の高い生竹の状態であると軟らかく刃物による切削が容易であるのに対して、乾燥した状態では切削が困難になる。そこで、稈壁材１１０Ｘを含水率の高い状態、例えば含水率３０％以上、４０％以上又は５０％以上の状態で切削し、薄片１０を作製することが好ましい。その後に、稈壁材１１０Ｘから切削された薄片１０を乾燥して含水量を低減させることが好ましい。乾燥後の薄片１０の含水量としては５％程度が例示できる。
【００３１】
竹稈の稈壁の柔組織はデンプンや糖を多く含むため、稈壁を切削して得た薄片１０をそのまま建材に使用するとカビの発生が問題になる場合がある。そこで稈壁材１１０Ｘから切削された薄片１０を、熱水中に浸してデンプンや糖分を熱水中に抽出した後に、薄片１０を熱水から取り出し乾燥することが更に好ましい。
【００３２】
＜建材及びその製造方法＞
上記の薄片１０を含む建材用エレメントを必要に応じて接着剤とともに集積し圧縮成形することで、板材等の建材を製造することができる。
建材が板材である場合の一例を図４及び図５に基づいて説明する。
【００３３】
図４に示す板材４０は、上記の薄片１０を、繊維の方向は無作為に接着剤とともに集積してマットを作製し、次いで、マットを厚さ方向に圧縮して成形したものである。板材４０の外表面には繊維と表皮を含む薄片１０が現れ、竹に特有の美観を呈する。また、繊維の方向が無作為である板材４０は、どの方向にも寸法安定性に優れ曲げ強度が高い。
【００３４】
図５に示す板材５０は、上記の薄片１０を、繊維の方向を一方向に配向させた状態で接着剤とともに集積してマットを作製し、次いで、マットを厚さ方向に圧縮して成形したものである。板材５０は、繊維の方向に特に寸法安定性に優れ曲げ強度が高い。
【００３５】
接着剤としてはメラミン樹脂接着剤、フェノール樹脂接着剤等の木質成形板の製造等の用途に用いられている一般的な接着剤を使用することができる。薄片１０に接着剤を塗布した後に集積してマットを調整すればよい。
【００３６】
本発明の建材の別の実施形態は、木質板材の少なくとも一方の面の側に、集積し圧縮成形された上記の薄片１０の層が形成された複合建材である。この実施形態では、木質板材に竹に特有の外観を付与することができるとともに、強度を付与することができる。この場合も、薄片１０の層において、薄片１０の繊維の方向が所定の方向に向くように配向させると、複合建材の、薄片１０の繊維の方向での強度を特に高めることができる。
【００３７】
木質板材としては、配向性ストランドボード、パーティクルボード、中密度繊維板（ＭＤＦ）等の板材を使用することができる。
【００３８】
図９（Ｂ）に、パーティクルボード９１の両面に薄片１０の層（竹薄片層）９２を積層した複合板材９０の断面を示す。
【００３９】
複合板材９０は、パーティクルボード９１の両面の側に、上記の薄片１０を接着剤とともに集積してマットを作製して、積層体を形成すること、及び、
前記積層体を圧縮して、前記マットを圧縮成形するとともにパーティクルボード９１と一体化すること
により製造することができる。
【実施例】
【００４０】
＜実験１＞
１．１．建材用エレメント（薄片）の作製
モウソウチクの生材（含水率約５０％）から周方向の幅約３０ｍｍ、軸方向の長さ７０ｍｍの寸法の稈壁材１１０Ｘを切り出した。
【００４１】
この稈壁材１１０Ｘから、上記の手順で回転刃により目標厚さ０．３ｍｍの薄片（ストランド）１０を作製した。
【００４２】
薄片１０は、平面視において、図３に示すように、長手方向が繊維１１２Ｘの方向と一致しており、長手方向に沿った辺のうち、一方の辺が稈壁１１０の外周面１１１Ａ上の表皮１１１の組織、他方の辺が稈壁１１０の内周面１１１Ｂ上の髄層１１３の組織により構成され、表皮１１１と髄層１１３との間に中心柱１１２の組織を含む。このように薄片１０は稈壁１１０の厚さ方向の全体を含む。
【００４３】
薄片１０の作製までは含水率の高い生材の状態であった。薄片１０作製後に６０℃で乾燥して含水率を約５％まで低減させたものをエレメントとして板材の作製に用いた。
【００４４】
薄片１０の、厚さを測定したところ、平均値が０．３６ｍｍ、中央値が０．３６ｍｍ、標準偏差０．１０ｍｍ、最大値０．６３ｍｍ、最小値０．１９ｍｍであった。厚さの範囲が０．２５ｍｍ以上０．４５ｍｍ以下の範囲の薄片１０の頻度は７０％以上と高く、一定の範囲で厚さが制御できていたことを確認した。
【００４５】
１．２．板材の作製
上記の薄片１０にドライスを使用してフェノール樹脂接着剤を塗布した（添加率１２％）。
【００４６】
接着剤を塗布した薄片１０を集積させて図６に示すマットを形成した。熱圧成形後の板材の密度が０．６ｇ／ｃｍ３及び０．８ｇ／ｃｍ３となるようにマットに含まれる薄片の量を調整した。この実験では、薄片１０の配向はランダムな配向とした。
【００４７】
上記のマットを熱盤温度１８０℃、プレス圧力３０ｋｇ／ｃｍ２、プレス時間４分間の条件で熱圧成形して設計密度が０．６ｇ／ｃｍ３及び０．８ｇ／ｃｍ３の二種類の板材を製造した。設計密度０．６ｇ／ｃｍ３の板材を「竹ボード（ρ０．６）」とし、設計密度０．８ｇ／ｃｍ３の板材を「竹ボード（ρ０．８）」とした。
【００４８】
図７（Ａ）が、サンダー研磨後の板材の平面視での写真であり、図７（Ｂ）が各板材の断面の写真である。研磨後の板材の厚さは約７．５ｍｍである。
【００４９】
１．３．板材の評価試験の方法
サンダー研磨後の竹ボード（ρ０．６）及び竹ボード（ρ０．８）、並びに、対照としての市販の木質の配向性ストランドボード（ＯＳＢ）を用いて、密度分布、曲げ性能、吸水厚さ膨張率の評価を行った。
【００５０】
（板材の密度の評価）
試験体として、寸法縦５０×幅５０×厚さ７．５〜７．６ｍｍ、気乾状態（含水率７〜８％）の試験体を５体用いた。
試験体の密度分布をＸ線照射により測定した。
【００５１】
（曲げ性能の評価）
試験体として、寸法幅５０×厚さ７．５〜７．６×長さ３１０ｍｍ、気乾状態（含水率７〜８％）の試験体を５体用いた。
曲げ試験は、中央集中荷重試験（３点曲げ）、スパン２５０ｍｍ、負荷速度１０ｍｍ／ｍｉｎにより行った。
【００５２】
（吸水厚さ膨張率の評価）
試験体として、寸法縦５０×幅５０×厚さ７．５〜７．６ｍｍ、気乾状態（含水率７〜８％）の試験体を５体用いた。
吸水試験では、試験体を２５℃水中に２４時間浸漬し、試験前後の厚み膨張率を測定した。
【００５３】
１．４．板材の評価試験の結果
（板材の密度の評価）
各板材の測定密度の平均値及び標準偏差を下記の表に示す。
板材の厚さ方向での密度分布を図８に示す。
本発明の竹ボード（ρ０．６）の密度分布と、密度が同程度の市販のＯＳＢの密度分布は類似していた。
【００５４】
【表１】
2020157617.tif 000003
【００５５】
（曲げ性能の評価）
各板材の曲げ強さ、曲げヤング率、使用した試験体の密度を下記の表に示す。
板材の密度がほぼ等しい竹ボード（ρ０．６）と市販ＯＳＢを比較した場合、曲げ強さは同等で、曲げヤング率は市販ＯＳＢの方が優れていることを確認した。市販ＯＳＢは繊維配向方向の曲げ試験を実施した。竹ボードは薄片の繊維の配向無し。
【００５６】
竹ボード（ρ０．６）と比較して密度の高い竹ボード（ρ０．８）では曲げ強さは約２．９倍と大きく向上した。密度を高めることで、竹稈の繊維の強度がボードの曲げ強度に反映され易くなった結果と考えられる。
【００５７】
【表２】
2020157617.tif 000004
【００５８】
（吸水厚さ膨張率の評価）
各板材の吸水率、吸水厚さ膨張率、使用した試験体の密度を下記の表に示す。
吸水時にエレメント（薄片）の剥離は見られず、今回試作した竹ボードのエレメントの接着は良好なことを確認した。
【００５９】
竹ボードは市販ＯＳＢと比較して吸水率が高くて厚さ膨張率は低い。これは、竹エレメント自体の密度が高いためボード密度０．６〜０．８ｇ／ｃｍ３では熱圧成型時の圧縮率が低く、ボード内空隙が多いことが要因と考えられる。
【００６０】
【表３】
2020157617.tif 000005
【００６１】
＜実験２＞
実験１で作製した、モウソウチクの生材から切り出し乾燥して含水率を約５％まで低減させた竹薄片（熱水抽出処理なし）と、この竹薄片を更に２時間煮沸して熱水抽出物を除去した後に乾燥させて含水率を同程度まで低減させた竹薄片（熱水抽出処理あり）とを用意した。
【００６２】
竹薄片（熱水抽出処理なし）と竹薄片（熱水抽出処理あり）をそれぞれ４０℃、相対湿度９０％の環境下に２週間静置し、表面のカビの発生状況を観察した。
【００６３】
竹薄片（熱水抽出処理なし）では６日間経過後に表面にカビの発生が確認された。竹薄片（熱水抽出処理あり）では２週間経過後も表面にカビの発生は認められなかった。このことから、竹薄片を煮沸処理（熱水抽出処理）することで、高温高湿環境下でもカビの発生は抑制されることが示された。
【００６４】
＜実験３＞
３．１．パーティクルボードの両面への竹薄片層の積層
市販のパーティクルボード（厚さ９ｍｍ）の両面に、実験１で作製した竹薄片の層を形成し、物性を確認した。図９（Ａ）にパーティクルボード９１の断面を示す。図９（Ｂ）に、パーティクルボード９１の両面に竹薄片層９２を積層した複合板材９０の断面を示す。
【００６５】
複合板材９０は以下の手順で作製した。
実験１で作製した竹の薄片１０に、メラミン樹脂接着剤を塗布した。
パーティクルボード９１の両面に、メラミン樹脂接着剤を塗布した竹の薄片１０を集積させてマットを形成し、マット−パーティクルボード９１−マットが積層した積層体を作製した。
【００６６】
この積層体における竹の薄片１０のマットとして、図４に示すように薄片の繊維の方向がランダムなマットと、図５に示すように薄片の繊維の方向が一方向に配向したマットとを用意した。また、配向有りと配向無しのそれぞれについて、熱圧成形後の竹薄片層９２の密度が０．８ｇ／ｃｍ３及び１．０ｇ／ｃｍ３となるようにマットに含まれる薄片の量を調整した。
【００６７】
上記の積層体を熱圧成形して、図９（Ｂ）に示す三層構造の複合板材９０を作製した。熱圧成形後の複合板材９０における２つの竹薄片層９２の厚さはそれぞれ１ｍｍであり、複合板材９０全体の厚さは１１ｍｍである。
【００６８】
作製した４種類の複合板材及びパーティクルボード（対照）は下記の表のとおりである。
【００６９】
【表４】
2020157617.tif 000006
【００７０】
３．２．曲げ試験
上記の試験体１〜５について、ＪＩＳ  Ａ  ５９０８の「曲げ試験」に従い、曲げ試験を行った。オートグラフ（ＡＧ−ＩＳ、ＳＨＩＭＡＤＺＵ）を用い３点曲げ試験を行った（ｎ＝４）。測定する試験体の寸法は試験体１については幅５０ｍｍ、長さ２００ｍｍ、試験体２〜５については幅５０ｍｍ、長さ２５０ｍｍとした。それぞれスパンは１５０ｍｍ、１８０ｍｍに設定し、１０ｍｍ／分の速度で荷重をかけ曲げ性能（曲げ強さ、曲げヤング率）を確認した。
【００７１】
竹薄片の繊維の方向を一方向に配向させた試験体３及び試験体５については、繊維の配向方向での曲げ強さ、曲げヤング率を測定した。
【００７２】
３．３．曲げ試験の結果
各試験体についての曲げ試験の結果を下記の表に示す。
複合板材である試験体２〜５は、竹薄片層の密度、配向状態に関係なく、通常のパーティクルボードである試験体１よりも曲げ強度、曲げヤング率が高い数値を示した。
また、竹薄片層の密度を高めることで曲げ強度の数値が上昇した。
竹薄片層の繊維を配向させることで、さらに曲げ強度と曲げヤング率の値が上昇した。
【００７３】
【表５】
2020157617.tif 000007
【図１】
2020157617.tif 000008
【図２】
2020157617.tif 000009
【図３】
2020157617.tif 000010
【図４】
2020157617.tif 000011
【図５】
2020157617.tif 000012
【図６】
2020157617.tif 000013
【図７】
2020157617.tif 000014
【図８】
2020157617.tif 000015
【図９】
2020157617.tif 000016
【図１０】
2020157617.tif 000017